ТЕРМОПЛАСТИЧНАЯ ЭЛАСТОМЕРНАЯ КОМПОЗИЦИЯ С УМЕРЕННОЙ СТЕПЕНЬЮ ВУЛКАНИЗАЦИИ

1. Термопластична  эластомерна  (ТПЭ) композици , содержаща  динамически вулканизованную смесь частично вулканизованного галогенированного изобутиленового эластомера и полиамида, в которой модуль упругости при раст жении эластомера, распределенного в полиамиде, меньше 0,60 МПа.
2. ТПЭ-композици  по п.1, в которой эластомер содержит бромированный сополимер изобутилена и пара-алкилстирола.
3. ТПЭ-композици  по п.1 или 2, в которой эластомер содержит сополимер изобутилена и пара-метилстирола.
4. ТПЭ-композици  по п.1 или 2, в которой полиамид содержит один или несколько полимеров из найлона 6, найлона 66, найлона 11, найлона 69, найлона 12, найлона 610, найлона 612, найлона 46, найлона MXD6, найлона 6/66.
5. ТПЭ-композици  по п.1 или 2, в которой полиамид имеет точку разм гчени  от 160 до 230°C.
6. ТПЭ-композици  по п.1 или 2, в которой полиамид присутствует в количестве от 5 до 75 мас.ч., а эластомер присутствует в количестве от 95 до 25 мас.ч.
7. ТПЭ-композици  по п.1 или 2, в которой эластомер имеет среднечисленную молекул рную массу, равную по меньшей мере примерно 50000.
8. ТПЭ-композици  по п.1 или 2, в которой эластомер имеет Mw/Mn менее примерно 6.
9. ТПЭ-композици  по п.1 или 2, в которой эластомер имеет в зкость по Муни (1+4) при 125°C (измерено по ASTM D 1646-99) 25 или больше, предпочтительно 30 или больше, более предпочтительно 40 или больше.
10. ТПЭ-композици  по п.1 или 2, в которой эластомер представл ет собой бромированные сополимеры изобутилена и пара-метилстирола, содержаща  от 5 до 12 мас.% пара-метилстирола, от 0,3 до 1,8 мол.% бромированного пара-метилстирола и имеюща  в зкость по Муни (1+4) от 30 до 65 при 125°C (измерено по ASTM D 1646-99).
11. Способ получени  вулканизованных ТПЭ-композиций, включающий вулканизацию ТПЭ при температуре менее 185°C.